(57)【要約】【課題】記録媒体への密着性に優れた画像が得られ、かつ現像剤作製時の粉砕性に優れる液体現像剤を提供すること。【解決手段】キャリア液と、ウレタン変性アクリル樹脂を含むトナーと、を含むことを特徴とする液体現像剤、前記液体現像剤を収納した現像剤カートリッジ及びプロセスカートリッジ、並びに、前記液体現像剤を使用する画像形成装置及び画像形成方法。前記ウレタン変性アクリル樹脂におけるウレタン部分とアクリル部分との重量比は、１０／９０〜９０／１０であることが好ましい。【選択図】なし【特許請求の範囲】
【請求項１】
キャリア液と、
ウレタン変性アクリル樹脂を含むトナーと、を含むことを特徴とする
液体現像剤。
【請求項２】
前記ウレタン変性アクリル樹脂におけるウレタン部分とアクリル部分との重量比が、１０／９０〜９０／１０である、請求項１に記載の液体現像剤。
【請求項３】
前記キャリア液が、鉱物油を含む、請求項１又は２に記載の液体現像剤。
【請求項４】
請求項１〜３のいずれか１項に記載の液体現像剤が収容されている、現像剤カートリッジ。
【請求項５】
請求項１〜３のいずれか１項に記載の液体現像剤が収容されている、プロセスカートリッジ。
【請求項６】
像保持体と、
前記像保持体の表面に潜像を形成する潜像形成手段と、
前記像保持体の表面に形成された前記潜像を、現像剤保持体の表面に保持された請求項１〜３のいずれか１項に記載の液体現像剤により現像して、トナー像を形成する現像手段と、
前記像保持体の表面に形成された前記トナー像を記録媒体上に転写する転写手段と、
前記記録媒体に転写された前記トナー像を前記記録媒体に定着させて定着画像を形成する定着手段と、を備える
画像形成装置。
【請求項７】
像保持体の表面に潜像を形成する潜像形成工程と、
前記像保持体の表面に形成された前記潜像を、現像剤保持体の表面に保持された請求項１〜３のいずれか１項に記載の液体現像剤により現像して、トナー像を形成する現像工程と、
前記像保持体の表面に形成された前記トナー像を記録媒体上に転写する転写工程と、
前記記録媒体に転写された前記トナー像を前記記録媒体に定着させて定着画像を形成する定着工程と、を含む
画像形成方法。
【発明の詳細な説明】
【技術分野】
【０００１】
本発明は、液体現像剤、現像剤カートリッジ、プロセスカートリッジ、画像形成装置、及び、画像形成方法に関する。
【背景技術】
【０００２】
電子写真法など静電荷像を経て画像情報を可視化する方法は、現在様々な分野で利用されている。電子写真法においては、帯電、露光工程により像保持体上に潜像（静電潜像）を形成し（潜像形成工程）、静電荷像現像用トナー（以下、単に「トナー」と呼ぶ場合がある。）を含む静電荷像現像用現像剤（以下、単に「現像剤」と呼ぶ場合がある。）で静電潜像を現像し（現像工程）、転写工程、定着工程を経て可視化される。乾式現像方式で用いられる現像剤には、トナーとキャリアからなる２成分現像剤と、磁性トナーまたは非磁性トナーを単独で用いる１成分現像剤とがある。
【０００３】
一方、湿式現像方式で用いられる液体現像剤は、絶縁性のキャリア液中にトナー粒子を分散させたものであり、揮発性のキャリア液中に熱可塑性樹脂を含むトナー粒子が分散されたタイプや、難揮発性のキャリア液中に熱可塑性樹脂を含むトナー粒子が分散されたタイプ等が知られている。
従来の液体現像剤としては、特許文献１〜３に記載されたものが知られている。
【０００４】
特許文献１には、トナー粒子が絶縁性液体に分散されてなる液体現像剤であって、前記絶縁性液体は、その引火点が１００℃以上であり、前記トナー粒子は、樹脂を含み、前記樹脂は、ポリエステル樹脂に由来する成分を含む第１樹脂を８０質量％以上含み、前記液体現像剤から前記絶縁性液体を除いた部分に相当する前記液体現像剤の固形分は、温度Ｔ0（℃）における貯蔵弾性率をＧ’（Ｔ0）とし、温度（Ｔ0＋１０）（℃）における貯蔵弾性率をＧ’（Ｔ0＋１０）としたとき、Ｇ’（Ｔ0）／Ｇ’（Ｔ0＋１０）≧１０を満たす（ただし５０℃≦Ｔ0≦７０℃である）液体現像剤が記載されている。
特許文献２には、絶縁性液体と、前記絶縁性液体中に分散した、ポリエステル樹脂を含むトナー粒子と、分散剤と、を有し、前記ポリエステル樹脂の表面自由エネルギーのうちの極性成分が３０ｍＪ／ｍ２以上であり、前記ポリエステル樹脂の表面自由エネルギーのうち極性成分の占める割合は、４０％以上であり、前記ポリエステル樹脂は、ロジン変性ポリエステル樹脂および／またはウレタン変性ポリエステル樹脂であり、前記分散剤は、アミン価が１〜１００ｍｇＫＯＨ／ｇのものであることを特徴とする液体現像剤が記載されている。
特許文献３には、少なくとも、結着樹脂（Ａ）、着色剤（Ｂ）、アミン価が５〜１５０ｍｇＫＯＨ／ｇである高分子分散剤（Ｃ）、及びキャリア液（Ｄ）からなる液体現像剤であって、高分子分散剤（Ｃ）は、片末端領域に２つのイソシアネート基を有するウレタンプレポリマー（Ｃ−３）のイソシアネート基とポリアミン（Ｃ−４）を含むアミン化合物の一級及び／又は二級アミノ基とを反応させてなる分散剤であり、さらに、前記ウレタンプレポリマー（Ｃ−３）は、片末端領域に２つのヒドロキシル基を有するビニル重合体（Ｃ−１）のヒドロキシル基と、ジイソシアネート（Ｃ−２）のイソシアネート基とを反応してなるものであり、さらに、（Ｃ−１）は、少なくとも炭素数６〜２４のアルキル基を含有するエチレン性不飽和単量体（ｅ１）を（Ｃ−１）中５重量％以上共重合してなるビニル重合体であることを特徴とする液体現像剤が記載されている。
【先行技術文献】
【特許文献】
【０００５】
【特許文献１】特開２０１５−１７１２号公報
【特許文献２】特許第５２７７６７７号公報
【特許文献３】特開２０１３−２０５６２２号公報
【発明の概要】
【発明が解決しようとする課題】
【０００６】
本発明の目的は、記録媒体への密着性に優れた画像が得られ、かつ現像剤作製時の粉砕性に優れる液体現像剤を提供することである。
【課題を解決するための手段】
【０００７】
本発明の上記課題は、以下の＜１＞及び＜４＞〜＜７＞に記載の手段により解決された。好ましい実施態様である＜２＞及び＜３＞と共に以下に記載する。
＜１＞キャリア液と、ウレタン変性アクリル樹脂を含むトナーと、を含むことを特徴とする液体現像剤、
＜２＞前記ウレタン変性アクリル樹脂におけるウレタン部分とアクリル部分との重量比が、１０／９０〜９０／１０である、＜１＞に記載の液体現像剤、
＜３＞前記キャリア液が、鉱物油を含む、＜１＞又は＜２＞に記載の液体現像剤、
＜４＞＜１＞〜＜３＞のいずれか１つに記載の液体現像剤が収容されている、現像剤カートリッジ、
＜５＞＜１＞〜＜３＞のいずれか１つに記載の液体現像剤が収容されている、プロセスカートリッジ、
＜６＞像保持体と、前記像保持体の表面に潜像を形成する潜像形成手段と、前記像保持体の表面に形成された前記潜像を、現像剤保持体の表面に保持された＜１＞〜＜３＞のいずれか１つに記載の液体現像剤により現像して、トナー像を形成する現像手段と、前記像保持体の表面に形成された前記トナー像を記録媒体上に転写する転写手段と、前記記録媒体に転写された前記トナー像を前記記録媒体に定着させて定着画像を形成する定着手段と、を備える画像形成装置、
＜７＞像保持体の表面に潜像を形成する潜像形成工程と、前記像保持体の表面に形成された前記潜像を、現像剤保持体の表面に保持された＜１＞〜＜３＞のいずれか１つに記載の液体現像剤により現像して、トナー像を形成する現像工程と、前記像保持体の表面に形成された前記トナー像を記録媒体上に転写する転写工程と、前記記録媒体に転写された前記トナー像を前記記録媒体に定着させて定着画像を形成する定着工程と、を含む画像形成方法。
【発明の効果】
【０００８】
上記＜１＞に記載の発明によれば、ウレタン変性アクリル樹脂を含まないトナーを含む液体現像剤である場合に比して、記録媒体への密着性に優れた画像が得られ、かつ粉砕性に優れる液体現像剤を提供することができる。
上記＜２＞に記載の発明によれば、前記ウレタン変性アクリル樹脂におけるウレタン部分とアクリル部分との質量比が１０／９０〜９０／１０を満たさない場合に比べて、記録媒体への密着性により優れた画像が得られる液体現像剤を提供することができる。
上記＜３＞に記載の発明によれば、キャリア液が、鉱物油を含まない場合に比して、記録媒体への密着性により優れた画像が得られる液体現像剤を提供することができる。
上記＜４＞に記載の発明によれば、収容される液体現像剤が、ウレタン変性アクリル樹脂を含まないトナーを含む場合に比して、記録媒体への密着性に優れた画像が得られ、かつ粉砕性に優れる液体現像剤が収容された現像剤カートリッジを提供することができる。
上記＜５＞に記載の発明によれば、収容される液体現像剤が、ウレタン変性アクリル樹脂を含まないトナーを含む場合に比して、記録媒体への密着性に優れた画像が得られ、かつ粉砕性に優れる液体現像剤が収容されたプロセスカートリッジを提供することができる。
上記＜６＞に記載の発明によれば、液体現像剤が、ウレタン変性アクリル樹脂を含まないトナーを含む場合に比して、記録媒体への密着性に優れた画像が得られ、かつ粉砕性に優れる液体現像剤を用いた画像形成装置を提供することができる。
上記＜７＞に記載の発明によれば、液体現像剤が、ウレタン変性アクリル樹脂を含まないトナーを含む場合に比して、記録媒体への密着性に優れた画像が得られ、かつ粉砕性に優れる液体現像剤を用いた画像形成方法を提供することができる。
【図面の簡単な説明】
【０００９】
【図１】本発明の実施形態に係る画像形成装置の一例を示す概略構成図である。
【発明を実施するための形態】
【００１０】
以下に、本実施形態について説明する。
なお、以下の説明において、数値範囲を表す「Ａ〜Ｂ」の記載は、特に断りのない限り、「Ａ以上Ｂ以下」と同義であり、端点であるＡ及びＢを含む数値範囲を意味する。また、「重量部」及び「質量％」との記載は、それぞれ、「重量部」及び「重量％」と同義である。
【００１１】
（１）液体現像剤
本実施形態の液体現像剤は、キャリア液と、ウレタン変性アクリル樹脂を含むトナーと、を含むことを特徴とする。
【００１２】
液体現像剤のトナーとして、ウレタン樹脂を含むものを用いた場合、得られる画像における記録媒体への密着性は改善されると考えられるが、ウレタン樹脂の柔軟性のため、現像剤作製時において粉砕性に劣り、トナー粒子の小粒径化に問題があることを本発明者等は見いだした。
本発明者等が詳細な検討を行った結果、キャリア液と、ウレタン変性アクリル樹脂を含むトナーと、を含む液体現像剤とすることにより、記録媒体への密着性に優れた画像が得られ、かつ粉砕性に優れることを本発明者等は見出した。
以下、本実施形態の液体現像剤について、詳細に説明する。
【００１３】
（トナー）
本実施形態の液体現像剤は、ウレタン変性アクリル樹脂を含むトナーを含む。
本実施形態の液体現像剤は、トナーを１種単独で含有していても、２種以上を含有していてもよい。
また、本実施形態の液体現像剤は、ウレタン変性アクリル樹脂を含まないトナーを含んでいてもよいが、本実施形態の液体現像剤におけるウレタン変性アクリル樹脂を含むトナーの含有量が、液体現像剤に含まれるトナーの全重量に対し、５０重量％以上であることが好ましく、９０重量％以上であることがより好ましく、９５重量％以上であることが特に好ましい。
【００１４】
＜ウレタン変性アクリル樹脂＞
本実施形態におけるウレタン変性アクリル樹脂は、ウレタン樹脂成分とアクリル樹脂成分（アクリル成分）とが化学的に結合した樹脂である。
ウレタン変性アクリル樹脂はウレタン樹脂成分とアクリル樹脂成分とが化学的に結合しているので、それらの組成比を変化させることで、トナー等の所望の諸物性を容易に調整でき好ましい。
また、本実施形態の液体現像剤は、ウレタン変性アクリル樹脂を含むトナーを含むことにより、記録媒体への密着性に優れた画像が得られ、かつ粉砕性に優れるだけでなく、現像性、正帯電性及び保存安定性にも優れる。
【００１５】
本実施形態におけるウレタン変性アクリル樹脂は、ウレタン樹脂成分（ウレタン部分、又は、ウレタン鎖ともいう。）とアクリル樹脂成分（アクリル部分、又は、アクリル鎖ともいう。）は、互いにブロック型で結合していてもよく、また、グラフト型で結合していてもよい。
中でも、本実施形態においては、ウレタン変性アクリル樹脂が、アクリル樹脂とウレタン樹脂とのグラフト重合体であることが好ましく、アクリル樹脂とポリエステル系ウレタン樹脂とのグラフト重合体であることが特に好ましい。
また、アクリル樹脂とウレタン樹脂とのグラフト重合体としては、アクリル樹脂の側鎖にウレタン鎖が結合したグラフト重合体であることが好ましい。
【００１６】
前記ウレタン変性アクリル樹脂におけるアクリル部分を形成するアクリルモノマーとしては、（メタ）アクリレート化合物、（メタ）アクリロニトリル化合物、及び、（メタ）アクリルアミド化合物等が挙げられる。また、アクリル部分は、前記アクリルモノマーに加え、スチレン化合物やビニル化合物、マレイン酸化合物等のモノマーを共重合したものであってもよい。
前記アクリルモノマーとしては、メチル（メタ）アクリレート、エチル（メタ）アクリレート、イソブチル（メタ）アクリレート、ｎ−ブチル（メタ）アクリレート、グリシジル（メタ）アクリレート、（メタ）アクリロニトリル、及び、（メタ）アクリルアミドなどが好ましく挙げられる。
また、共重合可能なモノマーとして具体的には、スチレン、酢酸ビニル、塩化ビニル、マレイン酸及びその誘導体等が好ましく挙げられる。
【００１７】
また、前記アクリル部分を形成するモノマーとしては、ウレタン部分と結合を形成するための反応性基を有するモノマーを用いてもよい。
前記アクリル部分における反応性基としては、ウレタン部分と結合可能であれば特に制限はないが、水酸基、又は、アミノ基が好ましく挙げられ、水酸基が特に好ましく挙げられる。
前記反応性基を有するモノマーとして具体的には、２−ヒドロキシプロピル（メタ）アクリレート、及び、２−ヒドロキシエチル（メタ）アクリレートが好ましく挙げられる。
【００１８】
前記ウレタン変性アクリル樹脂におけるアクリル部分は、直鎖状であることが好ましい。すなわち、前記アクリル部分は、単官能エチレン性化合物からなることが好ましい。また、上記場合、前記ウレタン変性アクリル樹脂におけるウレタン部分は、アクリル部分の１以上の側鎖を形成しているか、又は、アクリル部分と共に主鎖を形成していることが好ましい。
【００１９】
前記ウレタン変性アクリル樹脂におけるアクリル部分のガラス転移温度Ｔｇは、２０℃〜８５℃であることが好ましく、５０℃〜８５℃であることがより好ましい。上記範囲であると、記録媒体への密着性により優れた画像が得られ、また、粉砕性により優れる。
また、前記ウレタン変性アクリル樹脂におけるアクリル部分の含有量は、前記ウレタン変性アクリル樹脂の全重量に対し、１０〜９０重量％であることが好ましく、３０〜９０重量％であることがより好ましく、５０〜９０重量％であることが更に好ましく、５０〜８５重量％であることが特に好ましい。上記範囲であると、記録媒体への密着性により優れた画像が得られ、粉砕性により優れ、また、液体現像剤中のトナーの分散安定性に優れる。
【００２０】
前記ウレタン変性アクリル樹脂におけるウレタン部分を形成するモノマーとしては、多官能アルコール化合物、及び、多官能イソシアネート化合物等が挙げられる。
また、前記ウレタン変性アクリル樹脂におけるウレタン部分は、直鎖状であることが好ましく、二官能アルコール化合物及び二官能イソシアネート化合物からなることがより好ましい。
多官能アルコール化合物、及び、多官能イソシアネート化合物としては、特に制限はなく、公知のものが用いられる。
また、前記ウレタン部分は、ポリエーテル構造、ポリエステル構造、及び／又は、ポリオレフィン構造を有していることが好ましく、ポリエーテル構造、及び／又は、ポリエステル構造を有していることがより好ましく、ポリエステル構造を有していることが特に好ましい。上記態様であると、記録媒体への密着性により優れた画像が得られ、また、粉砕性により優れる。
ポリエーテル構造、ポリエステル構造、又は、ポリオレフィン構造をウレタン部分に導入するモノマーとしては、ポリエーテルポリオール、ポリエステルポリオール、又は、ポリオレフィンポリオールが好ましく挙げられ、ポリエーテルジオール、ポリエステルジオール、又は、ポリオレフィンジオールがより好ましく挙げられる。
また、前記ウレタン部分は、ウレア結合を更に有していることが好ましい。
【００２１】
前記ウレタン変性アクリル樹脂におけるウレタン部分の含有量は、前記ウレタン変性アクリル樹脂の全重量に対し、１０〜９０重量％であることが好ましく、１０〜７０重量％であることがより好ましく、１０〜５０重量％であることが更に好ましく、１５〜５０重量％であること特に好ましい。上記範囲であると、記録媒体への密着性により優れた画像が得られ、粉砕性により優れ、また、液体現像剤中のトナーの分散安定性に優れる。
また、前記ウレタン変性アクリル樹脂におけるウレタン部分とアクリル部分との重量比が、ウレタン部分／アクリル部分＝１０／９０〜７０／３０であることが好ましく、１０／９０〜５０／５０であることがより好ましく、１５／８５〜５０／５０であることが特に好ましい。上記範囲であると、記録媒体への密着性により優れた画像が得られ、粉砕性により優れ、また、液体現像剤中のトナーの分散安定性に優れる。
【００２２】
前記ウレタン変性アクリル樹脂の重量平均分子量は、５，０００〜２００，０００であることが好ましく、１０，０００〜１００，０００であることがより好ましく、２０，０００〜８０，０００であることが更に好ましく、２５，０００〜６０，０００であることが特に好ましい。上記範囲であると、記録媒体への密着性により優れた画像が得られ、また、粉砕性により優れる。
【００２３】
前記ウレタン変性アクリル樹脂は、１種単独で使用しても、２種以上を併用してもよい。
前記ウレタン変性アクリル樹脂の含有量は、トナーの全重量に対して、１〜５０重量％であることが好ましく、５〜４０重量％であることがより好ましく、８〜３５重量％であることが更に好ましく、１０〜３０重量％であることが特に好ましく、１５〜２５重量％であることが最も好ましい。上記範囲であると、記録媒体への密着性により優れた画像が得られ、粉砕性により優れ、また、液体現像剤中のトナーの分散安定性に優れる。
【００２４】
前記ウレタン変性アクリル樹脂の製造方法としては、特に制限はなく、公知の方法が用いられるが、下記に示す製造方法が好ましく挙げられる。
具体的には、例えば、２−ヒドロキシプロピル（メタ）アクリレート又は２−ヒドロキシエチル（メタ）アクリレート等の反応性基を有する（メタ）アクリレート化合物を用いることにより、水酸基を有するアクリル樹脂を製造し、前記水酸基を有するアクリル樹脂（ＨＯ−Ｒ２）と分子末端にイソシアネート基を持つウレタン樹脂（Ｒ１−ＮＣＯ）とを、下記式のように反応させることにより、容易に製造される。
【００２５】
【化１】
2017142418.tif 000002
（式中、Ｒ１はウレタン部分を表し、Ｒ２はアクリル部分を表す。）
【００２６】
＜他の結着樹脂＞
前記トナーは、ウレタン変性アクリル樹脂以外の他の結着樹脂を含むことが好ましい。
他の結着樹脂としては、特に制限はないが、例えば、スチレン、パラクロロスチレン、α−メチルスチレン等のスチレン類；アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等のビニル基を有するエステル類；アクリロニトリル、メタクリロニトリル等のビニルニトリル類；ビニルメチルエーテル、ビニルイソブチルエーテル等のビニルエーテル類；ビニルメチルケトン、ビニルエチルケトン、ビニルイソプロペニルケトン等のビニルケトン類；エチレン、プロピレン、ブタジエンなどのポリオレフィン類などの単量体からなる単独重合体、又はこれらを２種以上組み合わせて得られる共重合体、更にはこれらの混合物が挙げられる。また、エポキシ樹脂、ポリエステル樹脂、ポリウレタン樹脂、ポリアミド樹脂、セルロース樹脂、ポリエーテル樹脂等、非ビニル縮合樹脂、又は、これらと前記ビニル樹脂との混合物や、これらの共存下でビニル系単量体を重合して得られるグラフト重合体等が挙げられる。
他の結着樹脂は、１種単独で使用しても、２種以上を使用してもよい。
これらの中でも、前記トナーは、他の結着樹脂として、ポリエステル樹脂、又は、スチレン−アクリル樹脂を含むことが好ましく、ポリエステル樹脂を含むことがより好ましい。上記態様であると、記録媒体への密着性により優れた画像が得られ、また、粉砕性により優れる。
【００２７】
他の結着樹脂の含有量は、トナーの全重量に対して、１０〜９５重量％であることが好ましく、５０〜９０重量％であることがより好ましく、６０〜８５重量％であることが特に好ましい。上記範囲であると、記録媒体への密着性により優れた画像が得られ、粉砕性により優れ、また、現像性に優れる。
また、ウレタン変性アクリル樹脂及び他の結着樹脂の総含有量は、トナーの全重量に対して、７０〜９９重量％であることが好ましく、８０〜９５重量％であることがより好ましい。上記範囲であると、記録媒体への密着性により優れた画像が得られ、粉砕性により優れ、また、現像性に優れる。
【００２８】
＜添加剤＞
前記トナーは、必要に応じて、添加剤を含んでいてもよい。
添加剤としては、特に制限はなく、公知のトナー添加剤が挙げられ、例えば、着色剤、離型剤、及び、無機粒子等が挙げられる。これら添加剤は、トナーに内添してもよいし、トナーを形成した後、混合処理を施すなどして外添してもよい。
【００２９】
着色剤としては、特に制限はなく、公知の顔料が用いられ、必要に応じて、公知の染料を含んでもよい。具体的には、以下に示すイエロー、マゼンタ、シアン、黒（ブラック）等の各顔料が用いられる。
イエローの顔料としては、縮合アゾ化合物、イソインドリノン化合物、アントラキノン化合物、アゾ金属錯化合物、メチン化合物、アリルアミド化合物等に代表される化合物が用いられる。
マゼンタの顔料としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物等が用いられる。
シアンの顔料としては、銅フタロシアニン化合物及びその誘導体、アントラキノン化合物、塩基染料レーキ化合物等が用いられる。
黒の顔料としては、カーボンブラック、アニリンブラック、アセチレンブラック、鉄黒等が用いられる。
着色剤の含有量は、トナーの全重量に対して、０．５〜２５重量％であることが好ましく、５〜２０重量％であることがより好ましい。
【００３０】
離型剤としては、特に制限はなく、例えば、カルナバワックス、木蝋、米糠蝋等の植物性ワックス；蜜ワックス、昆虫ワックス、鯨ワックス、羊毛ワックスなどの動物性ワックス；モンタンワックス、オゾケライトなどの鉱物性ワックス、エステルを側鎖に有するフィッシャートロプシュワックス（ＦＴワックス）、特殊脂肪酸エステル、多価アルコールエステル等の合成脂肪酸固体エステルワックス；パラフィンワックス、ポリエチレンワックス、ポリプロピレンワックス、ポリテトラフルオロエチレンワックス、ポリアミドワックス、およびシリコーン化合物等の合成ワックス；等が挙げられる。
離型剤は１種のみであってもよいし、２種以上であってもよい。
離型剤の含有量は、トナーの全重量に対して、０．１〜１０重量％であることが好ましい。
【００３１】
無機粒子としては、特に制限はなく、金属酸化物が好ましく挙げられる。
金属酸化物としては、例えば、酸化チタン、酸化アルミニウム、酸化マグネシウム、酸化亜鉛、チタン酸ストロンチウム、チタン酸バリウム、チタン酸マグネシウム、及び、チタン酸カルシウム等が挙げられる。
無機粒子は、１種のみであってもよいし、２種以上であってもよい。
無機粒子の添加量は、トナーの全重量に対して、０．１〜１０重量％であることが好ましい。
【００３２】
＜トナーの製造方法＞
本実施形態で用いるトナーの製造方法としては、特に制限はなく、例えば、粉砕トナー、液中乳化乾燥トナー、又は、重合トナー等の製造方法で製造したトナーをキャリア液中で粉砕して好適に得られる。
具体的には、結着樹脂、必要に応じて、着色剤、他の添加剤等をヘンシェルミキサー等の混合装置に投入して混合し、この混合物を二軸押出機、バンバリーミキサー、ロールミル、ニーダー等で溶融混練した後、ドラムフレーカー等で冷却し、ハンマーミル等の粉砕機で粗粉砕し、更にジェットミル等の粉砕機で粉砕した後、風力分級機等を用いて分級することにより、粉砕トナーを得る方法が挙げられる。
また、結着樹脂、必要に応じて、着色剤、他の添加剤を酢酸エチル等の溶剤に溶解し、炭酸カルシウム等の分散安定剤が添加された水中に乳化、懸濁し、溶剤を除去した後、分散安定剤を除去して得られた粒子を濾過、乾燥することによって液中乳化乾燥トナーを得る方法が挙げられる。
更に、結着樹脂を形成する重合性単量体、着色剤、重合開始剤（例えば、過酸化ベンゾイル、過酸化ラウロイル、イソプロピルパーオキシカーボネート、クメンハイドロパーオキサイド、２，４−ジクロリルベンゾイルパーオキサイド、メチルエチルケトンパーオキサイド等）及び他の添加剤等を含有する組成物を水相中に撹拌下で加えて造粒し、重合反応後、粒子を濾過、乾燥することによって重合トナーを得る方法が挙げられる。
【００３３】
なお、トナーを得る際の各材料（ウレタン変性アクリル樹脂、他の結着樹脂、着色剤、その他の添加剤等）の配合割合は、要求される特性、低温定着性、色等を考慮して設定すればよい。得られたトナーは、ボールミル、ビーズミル、高圧湿式微粒化装置等の公知の粉砕装置を用いて、キャリア液中で粉砕することにより、本実施形態の液体現像剤に用いられるトナーが好適に得られる。
中でも、前記トナーは、粉砕トナーであることが好ましい。
【００３４】
＜トナーの特性＞
前記トナーの体積平均粒径Ｄ５０ｖは、０．２μｍ以上６．０μｍ以下であることが好ましく、０．５μｍ以上３．０μｍ以下であることがより好ましく、０．６μｍ以上２．０μｍ以下であることが更に好ましい。上記範囲であると、記録媒体への密着性により優れた画像が得られ、また、現像性に優れる。
トナーの体積平均粒径Ｄ５０ｖ、数平均粒度分布指標（ＧＳＤｐ）、体積平均粒度分布指標（ＧＳＤｖ）等は、レーザ回折／散乱式粒度分布測定装置、例えば、ＬＡ９２０（（株）堀場製作所製）を用いて測定される。粒度分布を基にして分割された粒度範囲（チャネル）に対して体積、数をそれぞれ小径側から累積分布を描き、累積１６％となる粒子径を体積Ｄ１６ｖ、数Ｄ１６ｐ、累積５０％となる粒子径を体積Ｄ５０ｖ、数Ｄ５０ｐ、累積８４％となる粒子径を体積Ｄ８４ｖ、数Ｄ８４ｐと定義する。これらを用いて、体積平均粒度分布指標（ＧＳＤｖ）は（Ｄ８４ｖ／Ｄ１６ｖ）１／２、数平均粒度分布指標（ＧＳＤｐ）は（Ｄ８４ｐ／Ｄ１６ｐ）１／２として算出される。
【００３５】
（キャリア液）
本実施形態の液体現像剤は、キャリア液を含む。
キャリア液は、液体現像剤において、トナーを分散させるための絶縁性の液体であり、特に制限はないが、例えば、パラフィンオイル等の脂肪族炭化水素を主成分とする脂肪族系炭化水素溶媒（市販品では、松村石油（株）製モレスコホワイトＭＴ−３０Ｐ、モレスコホワイトＰ４０、モレスコホワイトＰ７０、エクソンモービル社製アイソパーＬ、アイソパーＭ等）、ナフテン系オイル等の炭化水素系溶媒（市販品では、エクソンモービル社製エクソールＤ８０、エクソールＤ１１０、エクソールＤ１３０、ＪＸ日鉱日石エネルギー（株）製ナフテゾールＬ、ナフテゾールＭ、ナフテゾールＨ、Ｎｅｗナフテゾール１６０、Ｎｅｗナフテゾール２００、Ｎｅｗナフテゾール２２０、ＮｅｗナフテゾールＭＳ−２０Ｐ等）が挙げられる。
中でも、鉱物油が好ましく、脂肪族炭化水素を主成分とする脂肪族系炭化水素溶媒がより好ましく、分岐の脂肪族系炭化水素溶媒が特に好ましい。
なお、本実施形態における鉱物油とは、２５℃において油状である炭化水素化合物のことを指す。
【００３６】
本実施形態の液体現像剤におけるキャリア液は、１種のみを用いてもよいし、２種以上を用いてもよい。キャリア液を２種以上の混合系として用いる場合は、例えば、パラフィン系溶剤と植物油との混合系や、シリコーン系溶剤と植物油との混合系等が挙げられる。
キャリア液の体積抵抗率は、１．０×１０１０Ω・ｃｍ以上１．０×１０１４Ω・ｃｍ以下であることが好ましく、１．０×１０１０Ω・ｃｍ以上１．０×１０１３Ω・ｃｍ以下であることがより好ましい。
【００３７】
本実施形態の液体現像剤におけるトナーの含有量は、液体現像剤の粘度を適性に制御し、現像機内の液体現像剤の循環を円滑にする等の観点から、キャリア液１００重量部に対し、０．５〜４０重量部であることが好ましく、１〜３０重量部であることがより好ましい。
【００３８】
（添加剤）
本実施形態の液体現像剤は、各種添加剤、例えば、分散剤、乳化剤、界面活性剤、安定化剤、湿潤剤、増粘剤、起泡剤、消泡剤、凝固剤、ゲル化剤、沈降防止剤、帯電制御剤、帯電防止剤、老化防止剤、軟化剤、可塑剤、充填剤、付香剤、粘着防止剤、及び／又は、離型剤等を含んでいてもよい。
また、これら添加剤は、キャリア液に含まれていることが好ましい。
【００３９】
帯電制御剤としては、特に制限はなく、従来公知の帯電制御剤が使用される。例えば、ニグロシン染料、脂肪酸変性ニグロシン染料、カルボキシル基含有脂肪酸変性ニグロシン染料、四級アンモニウム塩、アミン系化合物、アミド系化合物、イミド系化合物、有機金属化合物等の正帯電性帯電制御剤；オキシカルボン酸の金属錯体、アゾ化合物の金属錯体、金属錯塩染料やサリチル酸誘導体等の負帯電性帯電制御剤；等が挙げられる。
また、本実施形態の液体現像剤は、正帯電性帯電制御剤を含んでいてもよい。
正帯電性帯電制御剤としては、Ｓｏｌｓｐｅｒｓｅ１３９４０／１１２００（Ｌｕｂｒｉｚｏｌ社製）等のアミン系帯電制御剤やＡｎｔａｒｏｎＶ２２０（ＩＳＰ社製）等のピロリドン系帯電制御剤が好適に挙げられる。
帯電制御剤は１種のみであってもよいし、２種以上であってもよい。
本実施形態の液体現像剤における帯電制御剤の含有量は、キャリア液１００重量部に対し、０．１〜１０重量部であることが好ましい。
【００４０】
＜液体現像剤の製造方法＞
本実施形態の液体現像剤は、トナーとキャリア液とを、例えば、ボールミル、サンドミル、アトライター、ビーズミル等の分散機を用いて混合し、トナーをキャリア液中に分散することにより得られる。なお、トナーのキャリア液中への分散は分散機に限られず、ミキサーのごとく、特殊な撹拌羽根を高速で回転させ分散してもよいし、ホモジナイザーとして知られるローター・ステーターの剪断力で分散してもよいし、超音波によって分散してもよい。
また、本実施形態の液体現像剤は、粗粉砕した前記トナーとキャリア液とを混合し、ボールミルやビーズミル等によりキャリア液存在下にて粗粉砕トナーを更に粉砕し、所望の粒径とし、また、分散する方法も好ましく挙げられる。
その後、得られた分散液を、例えば、孔径１００μｍ程度の膜フィルタ等を用いて濾過し、ゴミ及び粗大粒子等を除去してもよい。
【００４１】
（２）画像形成方法
本実施形態の液体現像剤は、静電荷像現像方式（電子写真方式）の画像形成方法に好適に使用される。
本実施形態の画像形成方法は、本実施形態の液体現像剤を用いる画像形成方法であればよいが、像保持体の表面に潜像を形成する潜像形成工程と、前記像保持体の表面に形成された前記潜像を、現像剤保持体の表面に保持された本実施形態の液体現像剤により現像して、トナー像を形成する現像工程と、前記像保持体の表面に形成された前記トナー像を記録媒体上に転写する転写工程と、前記記録媒体に転写された前記トナー像を前記記録媒体に定着させて定着画像を形成する定着工程と、を含む方法であることが好ましい。
【００４２】
前記各工程は、それ自体一般的な工程であり、例えば、特開昭５６−４０８６８号公報、特開昭４９−９１２３１号公報等に記載されている。なお、本実施形態の画像形成方法は、それ自体公知のコピー機、ファクシミリ機等の画像形成装置を用いて実施することができる。
前記静電潜像形成工程は、像保持体（感光体）上に静電潜像を形成する工程である。
また、静電潜像の形成に使用する帯電方法としては、コロナ放電による帯電方法が好ましく挙げられる。
前記現像工程は、現像剤保持体上の現像剤層により前記静電潜像を現像してトナー画像を形成する工程である。前記現像剤層としては、本実施形態の液体現像剤であれば特に制限はない。
前記転写工程は、前記トナー画像を被転写体上に転写する工程である。また、転写工程における被転写体としては、中間転写体や紙等の記録媒体が例示できる。
前記定着工程では、例えば、加熱ローラの温度を一定温度に設定した加熱ローラ定着器により、転写紙上に転写したトナー像を定着して複写画像を形成する方式が挙げられる。
【００４３】
また、本実施形態の画像形成方法は、像保持体上に残留する現像剤を除去する清掃工程を含んでいてもよい。
現像剤の除去方法としては、クリーニングブレードによる方法等が挙げられる。
クリーニングブレードの材質としては、ウレタンゴム、ネオプレンゴム、シリコーンゴム等が好ましく挙げられる。
記録媒体としては、公知のものを使用することができ、例えば、電子写真方式の複写機、プリンター等に使用される紙、ＯＨＰシート等が挙げられ、例えば、普通紙の表面を樹脂等でコーティングしたコート紙、印刷用のアート紙等を好適に使用することができる。
中でも、記録媒体の表面の材質が、ポリエステル樹脂又はポリオレフィン樹脂である記録媒体が好適に用いられる。上記態様であると、本実施形態の効果がより発揮される。
【００４４】
本実施形態の画像形成方法においては、更にリサイクル工程をも含む態様でもよい。前記リサイクル工程は、前記清掃工程において回収した静電荷像現像トナーを現像剤層に移す工程である。このリサイクル工程を含む態様の画像形成方法は、トナーリサイクルシステムタイプのコピー機、ファクシミリ機等の画像形成装置を用いて実施される。また、清掃工程を省略し、現像と同時にトナーを回収する態様のリサイクルシステムに適用してもよい。
【００４５】
（３）画像形成装置
本実施形態の画像形成装置は、本実施形態の液体現像剤により静電潜像を現像してトナー像を形成させる現像手段を有していればよいが、像保持体と、前記像保持体の表面に潜像を形成する潜像形成手段と、前記像保持体の表面に形成された前記潜像を、現像剤保持体の表面に保持された本実施形態の液体現像剤により現像して、トナー像を形成する現像手段と、前記像保持体の表面に形成された前記トナー像を記録媒体上に転写する転写手段と、前記記録媒体に転写された前記トナー像を前記記録媒体に定着させて定着画像を形成する定着手段と、を備える装置であることが好ましい。
なお、本実施形態の画像形成装置は、上記のような像保持体と、帯電手段と、露光手段と、現像手段と、転写手段と、定着手段とを少なくとも含むものであれば特に限定はされないが、その他必要に応じて、清掃手段や除電手段等を含んでいてもよい。
前記転写手段では、中間転写体を用いて２回以上の転写を行ってもよい。また、転写手段における被転写体としては、中間転写体や紙等の記録媒体が例示できる。
【００４６】
前記像保持体、及び、前記の各手段は、前記の画像形成方法の各工程で述べた構成を好ましく用いることができる。前記の各手段は、いずれも画像形成装置において公知の手段が利用できる。また、本実施形態の画像形成装置は、前記した構成以外の手段や装置等を含むものであってもよい。また、本実施形態の画像形成装置は、前記した手段のうちの複数を同時に行ってもよい。
また、前記帯電手段としては、コロナ帯電手段が好ましく挙げられる。
また、本実施形態の画像形成装置においては、像保持体上に残留する静電荷像現像剤をクリーニングブレードにより除去する清掃手段を備えることが好ましい。
清掃手段としては、例えば、クリーニングブレード、クリーニングブラシなどが挙げられる。
【００４７】
以下、本実施形態における、液体現像剤を用いた画像形成装置を、図面を参照しつつ説明する。
【００４８】
図１は、本実施形態に係る画像形成装置の一例を示す概略構成図である。画像形成装置１００は、感光体（像保持体）１０と、帯電装置（帯電手段）２０と、露光装置（潜像形成手段）１２と、現像装置（現像手段）１４と、中間転写体（転写手段）１６と、クリーナ（清掃手段）１８と、転写定着ローラ（転写手段、定着手段）２８とを含んで構成される。感光体１０は円筒形状を有し、感光体１０の外周に、帯電装置２０、露光装置１２、現像装置１４、中間転写体１６、及び、クリーナ１８が順次に設けられている。
以下、この画像形成装置１００の動作について説明する。
【００４９】
帯電装置２０が感光体１０の表面を予め定められた電位に帯電させ（帯電工程）、帯電された表面を画像信号に基づき、露光装置１２が、例えばレーザ光線等によって露光して潜像（静電潜像）を形成する（潜像形成工程）。
現像装置１４は、現像ローラ１４ａと現像剤収納容器１４ｂとを含んで構成される。現像ローラ１４ａは、現像剤収納容器１４ｂに収納される液体現像剤２４に一部が浸るようにして設けられる。液体現像剤２４は、絶縁性のキャリア液と、トナーとを含む。
液体現像剤２４中では、トナーは分散されているが、例えば液体現像剤２４を、更に現像剤収納容器１４ｂ内に設けられる撹拌部材によって撹拌し続けることで、液体現像剤２４中のトナーの濃度の位置ばらつきは低減される。これにより図の矢印Ａ方向に回転する現像ローラ１４ａには、トナーの濃度バラツキが低減された液体現像剤２４が供給される。
【００５０】
現像ローラ１４ａに供給された液体現像剤２４は、規制部材によって一定の供給量に制限された状態で感光体１０に搬送され、現像ローラ１４ａと感光体１０とが近接（あるいは接触）する位置で静電潜像に供給される。これによって静電潜像は顕像化されてトナー像２６となる（現像工程）。
現像されたトナー像２６は、図の矢印Ｂ方向に回転する感光体１０に搬送され、記録媒体（記録媒体）３０に転写されるが、本実施形態では、記録媒体３０に転写する前に、感光体１０からのトナー像の剥離効率を含めた記録媒体への転写効率を向上させ、さらに記録媒体への転写と同時に定着を行うため、一旦中間転写体１６にトナー像を転写する（中間転写工程）。このとき、感光体１０及び中間転写体１６間に周速差を設けてもよい。
【００５１】
次いで、中間転写体１６により矢印Ｃ方向に搬送されたトナー像は、転写定着ローラ２８との接触位置において記録媒体３０に転写されると共に定着される（転写工程、定着工程）。転写定着ローラ２８は、中間転写体１６と共に記録媒体３０を挟み、中間転写体１６上のトナー像を記録媒体３０に密着させる。これによって記録媒体３０にトナー像を転写し、記録媒体上にトナー像が定着され、定着画像２９となる。トナー像の定着は、転写定着ローラ２８に発熱体を設けて加圧及び加熱により行うことが好ましい。定着温度は、好ましくは１２０℃以上２００℃以下の範囲である。
【００５２】
中間転写体１６が図１に示すようにローラ形状であれば、転写定着ローラ２８とローラ対を構成するため、中間転写体１６、転写定着ローラ２８が各々定着装置における定着ローラ、押圧ローラに準じた構成となって定着機能を発揮する。すなわち、記録媒体３０が中間転写体１６と転写定着ローラ２８との間で形成されるニップを通過する際、トナー像が転写されると共に転写定着ローラ２８により中間転写体１６に対して加熱及び押圧され、記録媒体３０に定着画像２９が形成される。
【００５３】
本実施形態では記録媒体３０への転写と同時に定着を行っているが、転写工程と定着工程とを別々として、転写を行った後に定着を行ってもよい。この場合には、感光体１０からトナー像を転写する転写ローラが、中間転写体１６に準じた機能を有することとなる。
一方、中間転写体１６にトナー像２６を転写した感光体１０では、転写されずに残留したトナーがクリーナ１８との接触位置まで運ばれ、クリーナ１８によって回収される。なお、転写効率が１００％に近く、残留トナーが問題とならない場合は、クリーナ１８は設けなくてもよい。
【００５４】
画像形成装置１００は、更に、転写後かつ次の帯電までに感光体１０の表面を除電する除電装置（図示せず）を備えていてもよい。
画像形成装置１００に備えられる帯電装置２０、露光装置１２、現像装置１４、中間転写体１６、転写定着ローラ２８、及び、クリーナ１８等は、例えば、全てが感光体１０の回転速度と同期をとって動作されてもよい。
【００５５】
（４）現像剤カートリッジ及びプロセスカートリッジ
本実施形態の現像剤カートリッジは、本実施形態の液体現像剤を少なくとも収容している現像剤カートリッジである。
また、本実施形態のプロセスカートリッジは、像保持体表面上に形成された静電潜像を液体現像剤により現像してトナー像を形成する現像手段と、像保持体、前記像保持体表面を帯電させるための帯電手段、及び、前記像保持体表面に残存したトナーを除去するためのクリーニング手段よりなる群から選ばれる少なくとも１種と、を備え、本実施形態の液体現像剤を少なくとも収容しているプロセスカートリッジである。
【００５６】
本実施形態の現像剤カートリッジは、本実施形態の液体現像剤を含有するものであればよく、特に制限はない。現像剤カートリッジは、例えば、現像手段を備えた画像形成装置に着脱され、この現像手段に供給されるための現像剤として、本実施形態の液体現像剤が収納されているものである。
本実施形態の現像剤カートリッジ及びプロセスカートリッジは、画像形成装置に脱着されるものであることが好ましい。
また、本実施形態のプロセスカートリッジは、その他必要に応じて、除電手段等、その他の部材を含んでもよい。
プロセスカートリッジとしては、公知の構成を採用してもよく、例えば、特開２００８−２０９４８９号公報、及び、特開２００８−２０３７３６号公報等が参照される。
【実施例】
【００５７】
以下、実施例及び比較例を挙げ、本実施形態をより具体的に詳細に説明するが、本実施形態は以下の実施例に限定されるものではない。なお、特に断りのない限り、「部」及び「％」は「重量部」及び「重量％」を表す。
【００５８】
以下に、実施例及び比較例で使用したウレタン変性アクリル樹脂の詳細を示す。
【００５９】
＜ウレタン変性アクリル樹脂＞
８ＵＡ−１４６（大成ファインケミカル（株）製ウレタン変性アクリル樹脂、重量平均分子量Ｍｗ：３０，０００、ウレタン部分／アクリル部分＝３０／７０（重量比）、アクリル部分のガラス転移温度Ｔｇ：８２℃、ウレタン部分：ポリエステル系）
８ＵＡ−２３９Ｈ（大成ファインケミカル（株）製ウレタン変性アクリル樹脂、Ｍｗ：３０，０００、ウレタン部分／アクリル部分＝２０／８０（重量比）、アクリル部分のＴｇ：７５℃、ウレタン部分：ポリエーテル系）
８ＵＡ−０１７（大成ファインケミカル（株）製ウレタン変性アクリル樹脂、Ｍｗ：４０，０００、ウレタン部分／アクリル部分＝５０／５０（重量比）、アクリル部分のＴｇ：５０℃、ウレタン部分：ポリエーテル系）
ＵＡ−１（下記合成品、Ｍｗ：３０，０００、ウレタン部分／アクリル部分＝１２／８８（重量比）、アクリル部分のＴｇ：６５℃、ウレタン部分：ポリエステル系）
ＵＡ−２（下記合成品、Ｍｗ：３２，０００、ウレタン部分／アクリル部分＝７５／２５（重量比）、アクリル部分のＴｇ：６５℃、ウレタン部分：ポリエステル系）
ＵＡ−３（下記合成品、Ｍｗ：２８，０００、ウレタン部分／アクリル部分＝５／９５（重量比）、アクリル部分のＴｇ：６５℃、ウレタン部分：ポリエステル系）
ＵＡ−４（下記合成品、Ｍｗ：３５，０００、ウレタン部分／アクリル部分＝８５／１５（重量比）、アクリル部分のＴｇ：６５℃、ウレタン部分：ポリエステル系）
【００６０】
＜アクリル樹脂の合成（Ａ）＞
撹拌機、滴下ロート、冷却管及び温度計を備えたフラスコに、メチルエチルケトン（ＭＥＫ）３００重量部を仕込み、窒素気流下で１１０℃まで昇温し、メタクリル酸メチル４４０重量部、メタクリル酸２−ヒドロキシエチル６０重量部、アゾビスイソブチロニトリル３重量部の混合溶液を滴下ロートに仕込み、その混合物を加圧下で２時間かけて等速で滴下した。次いでアゾビスイソブチロニトリル２重量部とメチルエチルケトン（ＭＥＫ）１００重量部とを滴下ロートに仕込み加圧下で２時間かけて等速に滴下した。その後、加圧下で３時間エージング（１１０℃で撹拌）しメチルエチルケトン（ＭＥＫ）１００重量部で希釈し、水酸基を有するアクリル樹脂（Ａ）を合成した。
【００６１】
＜ウレタンプレポリマーの合成（Ｕ）＞
温度計、撹拌機、不活性ガス導入口及び還流冷却器を備えた四つ口フラスコに、１，４−シクロヘキサンジメタノールとアジピン酸とを反応させて得られた脂肪族環式構造含有ポリエステルポリオール（水酸基価：１１２．２ｍｇＫＯＨ／ｇ）５００．０重量部を仕込み、４，４’−ジシクロヘキシルメタンジイソシアネートを２６２．４重量部、メチルエチルケトン（ＭＥＫ）を１９０．６重量部加え、発熱を抑制しながら、８０℃で３時間反応させることによって分子末端にイソシアネート基を有するウレタンプレポリマー溶液を得た。
次いで、４０℃まで冷却した前記ウレタンプレポリマー溶液と、Ｎ，Ｎ−ジメチルホルムアミドの１，５１６．８重量部と、メチルエチルケトン（ＭＥＫ）の５６７．８重量部とを混合した後、イソホロンジアミンの７６．８重量部と混合し、６０℃で３時間反応させることによって分子末端にイソシアネート基を有するウレタンプレポリマー（Ｕ）（重量平均分子量１５，０００）の溶液を得た。
【００６２】
＜ＵＡ−１の合成＞
撹拌機、滴下ロート、冷却管及び温度計を備えたフラスコに、水酸基を有するアクリル樹脂（Ａ）を３５２重量部、ウレタンプレポリマー（Ｕ）４８重量部、メトキノン（ｐ−メトキシフェノール）０．５重量部、ジオクチルスズ０．０５重量部を仕込み窒素と酸素との混合気流下で８０℃まで昇温し８時間反応させた。
フーリエ変換赤外分光光度計（ＦＴ−ＩＲ）にてイソシアネート基のピークが消失したことを確認し、メチルエチルケトン（ＭＥＫ）６５０重量部で希釈し反応を終了し、ウレタン部分／アクリル部分の比率（Ｕ／Ａ比率、重量比）が１２／８８のウレタン変性アクリル樹脂ＵＡ−１を合成した。
【００６３】
＜ＵＡ−２の合成＞
撹拌機、滴下ロート、冷却管及び温度計を備えたフラスコに、水酸基を有するアクリル樹脂（Ａ）を１００重量部、ウレタンプレポリマー（Ｕ）３００重量部、メトキノン０．５重量部、ジオクチルスズ０．０５重量部を仕込み窒素と酸素との混合気流下で８０℃まで昇温し８時間反応させた。
ＦＴ−ＩＲにてイソシアネート基のピークが消失したことを確認し、メチルエチルケトン（ＭＥＫ）６５０重量部で希釈し反応を終了し、Ｕ／Ａ比率が７５／２５のウレタン変性アクリル樹脂ＵＡ−２を合成した。
【００６４】
＜ＵＡ−３の合成＞
撹拌機、滴下ロート、冷却管及び温度計を備えたフラスコに、水酸基を有するアクリル樹脂（Ａ）を３９５重量部、ウレタンプレポリマー（Ｕ）２０重量部、メトキノン０．５重量部、ジオクチルスズ０．０５重量部を仕込み窒素と酸素との混合気流下で８０℃まで昇温し８時間反応させた。
ＦＴ−ＩＲにてイソシアネート基のピークが消失したことを確認し、メチルエチルケトン（ＭＥＫ）６５０重量部で希釈し反応を終了し、Ｕ／Ａ比率が５／９５のウレタン変性アクリル樹脂ＵＡ−３を合成した。
【００６５】
＜ＵＡ−４の合成＞
撹拌機、滴下ロート、冷却管及び温度計を備えたフラスコに、水酸基を有するアクリルポリマー（Ａ）を６０重量部、ウレタンプレポリマー（Ｕ）３４０重量部、メトキノン０．５重量部、ジオクチルスズ０．０５重量部を仕込み窒素と酸素の混合気流下で８０℃まで昇温し８時間反応させた。
ＦＴ−ＩＲにてイソシアネート基のピークが消失したことを確認し、メチルエチルケトン（ＭＥＫ）６５０重量部で希釈し反応を終了し、Ｕ／Ａ比率が８５／１５のウレタン変性アクリル樹脂ＵＡ−４を合成した。
【００６６】
（実施例１〜１１、並びに、比較例１及び２）
＜非結晶性ポリエステル樹脂の合成＞
加熱乾燥した二口フラスコに、テレフタル酸ジメチル２００重量部と、１，３−ブタンジオール８５重量部と、触媒としてジブチル錫オキサイド０．３重量部とを入れた後、減圧操作により容器内の空気を窒素ガスにより不活性雰囲気とし、機械撹拌にて１８０ｒｐｍで５時間撹拌を行った。その後、減圧下にて２３０℃まで徐々に昇温を行い２時間撹拌し、粘稠な状態となったところで空冷し、反応を停止させ、非結晶性ポリエステル樹脂（芳香族ジカルボン酸由来構成成分の含有量が１００重量％である酸由来構成成分と、脂肪族ジオール由来構成成分の含有量が１００重量％であるアルコール由来構成成分と、を含む非結晶性ポリエステル樹脂）２４０重量部を合成した。
ＧＰＣによる分子量測定（ポリスチレン換算）の結果、得られた非結晶性ポリエステル樹脂（１）の重量平均分子量（Ｍｗ）は９，５００であり、数平均分子量（Ｍｎ）は４，２００であった。また、非結晶性ポリエステル樹脂（１）のＤＳＣスペクトルを、前述の示差走査熱量計（ＤＳＣ）を用いて測定したところ、明確なピークを示さず、階段状の吸熱量変化が観察された。階段状の吸熱量変化の中間点をとったガラス転移温度は５５℃であった。なお、樹脂酸価は１８ｍｇＫＯＨ／ｇであった。
【００６７】
＜混練工程、及び、粗粉砕工程＞
−着色剤マスターバッチの調製−
樹脂材料として、ポリエステル樹脂（ガラス転移温度（Ｔｇ）：５５℃）：１００重量部を用意した。
次に、上記樹脂材料と、着色剤としてのシアン系顔料（大日精化工業（株）製、ピグメントブルー１５：３）との混合物（重量比５０：５０）を用意した。これらの各成分をヘンシェルミキサーを用いて混合し、トナー製造用の原料を得た。
更に、この原料（混合物）を２軸混練押出機を用いて混練し、２軸混練押出機の押出口から押し出された混練物を冷却した。
上記のようにして冷却された混練物を粗粉砕し、平均粒径：１．０ｍｍ以下の着色剤マスターバッチとした。混練物の粗粉砕にはハンマーミルを用いた。
また、シアン顔料の着色剤マスターバッチ調整方法と同様にして、イエロー顔料（Ｃ．Ｉ．ピグメントイエロー７４、大日精化工業（株）製）、マゼンタ顔料（Ｃ．Ｉ．ピグメントレッド２６９、大日精化工業（株）製）、又は、ブラック顔料（Ｃ．Ｉ．ピグメントブラック７、三菱化学（株）製）を用いてそれぞれのマスターバッチを得た。
【００６８】
−粗粉砕物の調製−
（実施例１）
前記着色剤マスターバッチ：１００重量部、前記ポリエステル樹脂：１００重量部、ウレタン変性アクリル樹脂８ＵＡ−１４６：５０重量部を２軸混練押出機を用いて混練した。そして、２軸混練押出機の押出口から押し出された混練物を冷却した。得られた混練物をハンマーミルで粉砕し、粗粉砕物を得た。
【００６９】
（実施例２〜１１、並びに、比較例１及び２）
上記調製方法と同様にして、表１に記載の実施例２〜１１、並びに、比較例１及び２の粗粉砕物を得た。
例えば、実施例２においては、前記着色剤マスターバッチ：１００重量部、前記ポリエステル樹脂：１２５重量部、ウレタン変性アクリル樹脂８ＵＡ−１４６：２５重量部を２軸混練押出機を用いて混練した。そして、２軸混練押出機の押出口から押し出された混練物を冷却した。得られた混練物をハンマーミルで粉砕し、粗粉砕物を得た。
なお、比較例２においては、更に粉砕助剤ＦＴＲ２１２０（三井化学（株）製、スチレン−α−メチルスチレン共重合体（共重合モル比１：１）、Ｍｗ：２，６３０）を２軸混練押出機に添加した。
【００７０】
＜湿式粉砕工程＞
上記の方法で得られた粗粉砕物と、キャリア液としての鉱物油（アイソパーＨ、エクソン社製、イソパラフィン系炭化水素化合物）とをセラミック製ポットに入れ、更にジルコニアボール（ボール直径：５ｍｍ）を体積充填率６０％になるようにセラミック製ポットに入れ、卓上ポットミルにて回転速度３００ｒｐｍで湿式粉砕を行い、トナー粒子の体積平均粒径（Ｄ５０）が１．０μｍとなった時点で粉砕を終了し、各実施例及び各比較例の液体現像剤をそれぞれ得た。ただし、粉砕が進行しない場合はその時点で終了とした。
【００７１】
＜粉砕性（生産性）評価＞
湿式粉砕後の粉砕物をサンプリングし、トナー粒子の体積平均粒径（Ｄ５０）を測定し、粉砕性の評価を実施した。
○：体積平均粒径（Ｄ５０）が２μｍ以下である
△：体積平均粒径（Ｄ５０）が２〜３μｍまで粉砕は進むが、その後圧延してしまい粉砕が進行しない
×：体積平均粒径（Ｄ５０）が３μｍより大きい（圧延の影響が大きく粉砕が進行しない。）
【００７２】
＜現像性の評価＞
図１に示すような画像形成装置を用いて、画像形成装置の現像ローラー上に前記各実施例及び各比較例で得られた液体現像剤による液体現像剤層を形成した。次に、現像ローラーの表面電位を３００Ｖとし、感光体の表面電位を５００Ｖで均一に帯電させ、感光体に露光を行い、感光体表面の帯電を減衰させ、表面電位を５０Ｖとした。液体現像剤層が感光体と現像ローラーとの間を通過した後の、現像ローラー上のトナー粒子と、感光体上のトナー粒子とをテープで採取した。採取に用いた各テープを記録紙上に貼り付け、それぞれのトナー粒子の濃度を測定した。測定後、感光体上で採取されたトナー粒子の濃度を、感光体上で採取されたトナー粒子の濃度と現像ローラー上で採取されたトナー粒子の濃度との総和で除した数値に１００を掛けた値を現像効率として求め、以下の５段階の基準に従い評価した。
Ａ：現像効率が９６％以上であり、現像効率に特に優れる
Ｂ：現像効率が９１％以上９６％未満であり、現像効率に優れる
Ｃ：現像効率が８５％以上９１％未満であり、実用上問題のない
Ｄ：現像効率が５５％以上８５％未満であり、現像効率に劣る
Ｅ：現像効率が５５％よりも小さく、現像効率に特に劣る
【００７３】
＜正帯電性の評価＞
各実施例及び各比較例で得られた液体現像剤について、（株）マイクロテック・ニチオン製の「顕微鏡式レーザーゼータ電位計」ＺＣ−３０００を用いて電位差を測定し、以下の５段階の基準に従い評価した。測定は、液体現像剤を希釈溶媒で希釈して、Φ１０ｍｍの透明セルに入れ、電極間９ｍｍで３００Ｖの電圧をかけると同時に顕微鏡でセル内の粒子の移動速度を観察することで、移動速度を算出して、その値からゼータ電位を求めることにより行った。
Ａ：電位差が＋１００ｍＶ以上（非常に良い）
Ｂ：電位差が＋８５ｍＶ以上、＋１００ｍＶ未満（良い）
Ｃ：電位差が＋７０ｍＶ以上、＋８５ｍＶ未満（普通）
Ｄ：電位差が＋５０ｍＶ以上、＋７０ｍＶ未満（やや悪い）
Ｅ：電位差が＋５０ｍＶ未満（非常に悪い）
【００７４】
＜保存安定性（分散安定性）の評価＞
各実施例及び各比較例で得られた液体現像剤１０ｍＬを試験管（口径１２ｍｍ、長さ１２０ｍｍ）に入れ、１４日間静置後の沈降した深さを測定し、以下の５段階の基準に従って評価した。結果を表１に示す。
Ａ：沈降した深さが０ｍｍ
Ｂ：沈降した深さが０ｍｍよりも大きく、２ｍｍ以下
Ｃ：沈降した深さが２ｍｍよりも大きく、４ｍｍ以下
Ｄ：沈降した深さが４ｍｍよりも大きく、６ｍｍ以下
Ｅ：沈降した深さが６ｍｍよりも大きい
【００７５】
＜密着性の評価：テープ剥離試験＞
ポリエチレンテレフタレート（ＰＥＴ）フィルム又は二軸延伸ポリプロピレン（ＯＰＰ）フィルムに印刷した後、印字面にカッターナイフを用いて素地に達する１１本の切り傷（切り傷の間隔は１ｍｍ）をつけ１００個の碁盤目を作成した。次に、この碁盤目部分にセロテープ（登録商標）（セロハン粘着テープ、２４ｍｍ幅、ＪＩＳ  Ｚ１５２２）を消しゴムを使用して強く圧着させたのち、テープの端を４５°の角度で一気に引き剥がして評価した。
Ａ：どの格子の目も剥がれがない
Ｂ：カットの交差点におけるトナー画像の小さな剥がれが生じている。トナー画像の剥離率が、明確に５％を上回らない
Ｃ：トナー画像がカットの線に沿って、交差点において剥がれている。トナー画像の剥離率が、５％以上１５％未満
Ｄ：トナー画像がカットの線に沿って部分的、全面的に剥がれている。トナー画像の剥離率が、１５％以上６５％未満
【００７６】
【表１】
2017142418.tif 000003
【００７７】
（実施例１２）
＜分散剤Ａの作製＞
撹拌機、温度計、ガス導入管をつけた反応容器に、脱イオン水２，３００重量部、メタクリル酸メチル２５重量部、メタクリル酸３−ナトリウムスルホプロピル７５重量部を仕込み、窒素ガスを約３０分流通させた。内容物を撹拌しながら６０℃に昇温した後、過硫酸アンモニウム０．５重量部を添加し、３時間撹拌した後冷却した。青白色の外観を呈する粘度３４０ｍＰａ・ｓ（２５℃）の分散剤Ａ含有液（固形分３．３重量％）を得た。
【００７８】
＜スチレン−アクリル樹脂の作製＞
撹拌機及び温度計を備えた反応容器に、脱イオン水１６０重量部、ポリアクリル酸ソーダ水溶液（固形分３．３重量％）０．０４重量部、分散剤Ａ  ０．０１重量部、硫酸ナトリウム０．４重量部を仕込み、次いで単量体成分としてスチレン８０重量部、ブチルアクリレート２０重量部、トリメチロールプロパントリアクリレート０．３重量部、及び、重合開始剤としてベンゾイルパーオキサイド２重量部、ｔ−ブチルパーオキシ−２−エチルヘキシルモノカーボネート０．５重量部を添加した。内容物を撹拌しながら４０℃から１３０℃まで６５分間で昇温し、１３０℃に到達した後、更に２時間３０分撹拌した後、冷却し、重合体粒子の懸濁液を得た。重合体を分離、洗浄、乾燥し、ガラス転移温度（Ｔｇ）５５℃、重量平均分子量２４，０００のスチレン−アクリル樹脂を得た。
【００７９】
−着色剤マスターバッチの調製−
樹脂材料として、前記スチレン−アクリル樹脂（Ｔｇ：５５℃）：１００重量部を用意した。
次に、上記樹脂材料と、着色剤としてのシアン系顔料（大日精化工業（株）製、ピグメントブルー１５：３）との混合物（重量比５０：５０）を用意した。これらの各成分をヘンシェルミキサーを用いて混合し、トナー製造用の原料を得た。
更に、この原料（混合物）を２軸混練押出機を用いて混練し、２軸混練押出機の押出口から押し出された混練物を冷却した。
上記のようにして冷却された混練物を粗粉砕し、平均粒径：１．０ｍｍ以下の着色剤マスターバッチとした。混練物の粗粉砕にはハンマーミルを用いた。
また、シアン顔料の着色剤マスターバッチ調整方法と同様にして、イエロー顔料（Ｃ．Ｉ．ピグメントイエロー７４、大日精化工業（株））、マゼンタ顔料（Ｃ．Ｉ．ピグメントレッド２６９、大日精化工業（株））、ブラック顔料（Ｃ．Ｉ．ピグメントブラック７、三菱化学（株））を用いてそれぞれのマスターバッチを得た。
【００８０】
前記着色剤マスターバッチ：１００重量部、前記スチレン−アクリル樹脂：１００重量部、ウレタン変性アクリル樹脂８ＵＡ−１４６：５０重量部を２軸混練押出機を用いて混練した。そして、２軸混練押出機の押出口から押し出された混練物を冷却した。得られた混練物をハンマーミルで粉砕し、粗粉砕物を得た。
【００８１】
得られた粗粉砕物を用い、実施例１と同様に、前記湿式粉砕工程を経て実施例１２の液体現像剤を作製した。
また、実施例１と同様に各種評価を行った。評価結果を以下に示す。
粉砕性：○
現像性：Ｃ
正帯電性：Ｃ
分散安定性：Ｃ
密着性（ＰＥＴ）：Ｃ
密着性（ＯＰＰ）：Ｃ
【００８２】
（比較例３）
＜ポリウレタン樹脂の作製＞
セパラブルフラスコにコハク酸６００重量部及び１，４−ブタンジオール５５０重量部を入れ、系を１００℃まで加熱しＴｉｐｔ（チタンテトライソプロポキシド）０．０３重量部添加した後、脱水反応を行いながら系の温度を１４０℃として２時間反応させた。更に系の温度を２２０℃まで上げて反応を行い、重量平均分子量７，０００のポリエステルジオールを得た。
これにヘキサメチレンジイソシアネート２０重量部を入れ、加熱撹拌しながら、ジブチル錫ラウレート０．１重量部を添加し、１２０℃で１時間反応してＴｇ：５０℃、重量平均分子量１０，０００の熱可塑性ポリウレタンを得た。
【００８３】
−着色剤マスターバッチの調製−
樹脂材料として、前記ポリエステル樹脂（ガラス転移温度（Ｔｇ）：５５℃）：１００重量部を用意した。
次に、上記樹脂材料と、着色剤としてのシアン系顔料（大日精化工業（株）製、ピグメントブルー１５：３）との混合物（重量比５０：５０）を用意した。これらの各成分をヘンシェルミキサーを用いて混合し、トナー製造用の原料を得た。
更に、この原料（混合物）を２軸混練押出機を用いて混練し、２軸混練押出機の押出口から押し出された混練物を冷却した。
上記のようにして冷却された混練物を粗粉砕し、平均粒径：１．０ｍｍ以下の着色剤マスターバッチとした。混練物の粗粉砕にはハンマーミルを用いた。
また、シアン顔料の着色剤マスターバッチ調整方法と同様にして、イエロー顔料（Ｃ．Ｉ．ピグメントイエロー７４、大日精化工業（株）製）、マゼンタ顔料（Ｃ．Ｉ．ピグメントレッド２６９、大日精化工業（株）製）、ブラック顔料（Ｃ．Ｉ．ピグメントブラック７、三菱化学（株）製）を用いてそれぞれのマスターバッチを得た。
【００８４】
前記着色剤マスターバッチ：１００重量部、前記ポリエステル樹脂：１００重量部、前記ポリウレタン樹脂：５０重量部を２軸混練押出機を用いて混練した。そして、２軸混練押出機の押出口から押し出された混練物を冷却した。得られた混練物をハンマーミルで粉砕し、粗粉砕物を得た。
【００８５】
得られた粗粉砕物を用い、実施例１と同様に、前記湿式粉砕工程を経て比較例３の液体現像剤を作製した。
また、実施例１と同様に各種評価を行った。評価結果を以下に示す。
粉砕性：×
現像性：Ｃ
正帯電性：Ｃ
分散安定性：Ｃ
密着性（ＰＥＴ）：Ｂ
密着性（ＯＰＰ）：Ｂ
【００８６】
（比較例４）
−着色剤マスターバッチの調製−
樹脂材料として、前記ポリエステル樹脂（ガラス転移温度（Ｔｇ）：５５℃）：１００重量部を用意した。
次に、上記樹脂材料と、着色剤としてのシアン系顔料（大日精化工業（株）製、ピグメントブルー１５：３）との混合物（重量比５０：５０）を用意した。これらの各成分をヘンシェルミキサーを用いて混合し、トナー製造用の原料を得た。
更に、この原料（混合物）を２軸混練押出機を用いて混練し、２軸混練押出機の押出口から押し出された混練物を冷却した。
上記のようにして冷却された混練物を粗粉砕し、平均粒径：１．０ｍｍ以下の着色剤マスターバッチとした。混練物の粗粉砕にはハンマーミルを用いた。
また、シアン顔料の着色剤マスターバッチ調整方法と同様にして、イエロー顔料（Ｃ．Ｉ．ピグメントイエロー７４、大日精化工業（株）製）、マゼンタ顔料（Ｃ．Ｉ．ピグメントレッド２６９、大日精化工業（株）製）、ブラック顔料（Ｃ．Ｉ．ピグメントブラック７、三菱化学（株）製）を用いてそれぞれのマスターバッチを得た。
【００８７】
前記着色剤マスターバッチ：１００重量部、前記ポリエステル樹脂：１００重量部、前記アクリル樹脂（Ａ）：２５重量部、前記ポリウレタン樹脂：２５重量部を２軸混練押出機を用いて混練した。そして、２軸混練押出機の押出口から押し出された混練物を冷却した。得られた混練物をハンマーミルで粉砕し、粗粉砕物を得た。
【００８８】
得られた粗粉砕物を用い、実施例１と同様に、前記湿式粉砕工程を経て比較例４の液体現像剤を作製した。
また、実施例１と同様に各種評価を行った。評価結果を以下に示す。
粉砕性：×
現像性：Ｃ
正帯電性：Ｃ
分散安定性：Ｄ
密着性（ＰＥＴ）：Ｄ
密着性（ＯＰＰ）：Ｄ
【符号の説明】
【００８９】
１０：感光体（像保持体）、１２：露光装置（露光手段）、１４：現像装置（現像手段）、１４ａ：現像ローラ（現像剤保持体）、１４ｂ：現像剤収納容器、１６：中間転写体（転写手段）、１８：クリーナ（清掃手段）、２０：帯電装置（帯電手段）、２４：液体現像剤、２６：トナー像、２８：転写定着ローラ（転写手段、定着手段）、２９：定着画像、３０：記録媒体、１００：画像形成装置
【図１】
2017142418.tif 000004